"少なくとも、透明基板上に所定のパターンよりなる遮光層を形成する工程と、前記遮光層の開口部に着色材料をインクジェット法により規定の配列となるように吐出する工程と、前記着色材料に含まれる溶剤を蒸発させる乾燥工程と、前記着色材料を光重合させて硬化する硬化工程と、前記硬化工程後の着色材料をさらに熱硬化し着色層を形成する加熱工程とを有するカラーフィルタの製造方法であって、前記着色材料が、着色剤、分散剤、バインダー樹脂、光重合開始剤、光重合モノマー、及び溶剤からなり、前記光重合開始剤として、オキシムエステル系化合物を用い、かつ前記乾燥工程で得られる前記着色材料内の膜厚分布が、前記遮光層の膜厚に対して90~110の範囲内であることを特徴とするカラーフィルタの製造方法。前記バインダー樹脂の質量平均分子量が、500~10000であることを特徴とする請求項1に記載のカラーフィルタの製造方法。前記着色材料において、着色剤と、バインダー樹脂及び光重合モノマーとの固形分比率が、着色剤:バインダー樹脂及び光重合モノマーとして、質量比で14~11であることを特徴とする請求項1または2に記載のカラーフィルタの製造方法。前記着色材料の粘度が、1~20mPasの範囲にあることを特徴とする請求項1~3のいずれかに記載のカラーフィルタの製造方法。請求項1~4のいずれかに記載のカラーフィルタの製造方法を実施するために使用される着色材料であって、前記着色材料が、着色剤、分散剤、バインダー樹脂、光重合開始剤、光重合モノマー、及び溶剤からなり、前記光重合開始剤として、オキシムエステル系化合物を用いることを特徴とする着色材料。請求項1~4のいずれかに記載のカラーフィルタの製造方法により製造されたカラーフィルタ。通常、インクジェット方式では、着色材料を高濃度にするとノズルが詰まるため、着色材料を溶剤で希釈し、低濃度にしてBM開口部に吐出している。しかしながら、上記した特許文献1-7に開示された方法を用いても、溶剤分の多い着色材料は、吐出直後の膜厚がBMの膜厚以上になることから、そのまま急激に加熱すると、乾燥が進行してゆく際に同時にインキの硬化も進行するため、吐出直後にみられる山形状が維持されてしまう。さらに溶剤が蒸発した後にはインキの粘度が大幅に上昇しているため、インキの流動は起こりえない。したがって、それ以降の加熱工程において形状が変化することはなく、乾燥工程において形成された形状が着色層の形状となり、平坦化の制御が困難な問題があった。さらに、乾燥工程後に加熱工程を経ると、着色材料内の架橋成分バインダー成分が硬化収縮するが、遮光層についてはあらかじめ加熱工程を経ている関係上、遮光層と着色層との境界において、膜厚差が大きくなるといった問題が生じる。本発明は、上記した従来技術の問題点を解決するためになされたもので、本発明は、インクジェット方式によるカラーフィルタの製造に際し、遮光層と着色層からなるカラーフィルタ表面の平坦性と着色層内の平坦性を改善する製造方法、着色材料および該製造方法により製造されたカラーフィルタの提供を課題とする。あわせて、着色層内で白むらが生じる不具合や、パネル化した際の基板間に挟まれた液晶分子の配向不良などの不具合が発生しないカラーフィルタを提供することを課題とする。請求項1に記載の発明は、少なくとも、透明基板上に所定のパターンよりなる遮光層を形成する工程と、前記遮光層の開口部に着色材料をインクジェット法により規定の配列となるように吐出する工程と、前記着色材料に含まれる溶剤を蒸発させる乾燥工程と、前記着色材料を光重合させて硬化する硬化工程と、前記硬化工程後の着色材料をさらに熱硬化し着色層を形成する加熱工程とを有するカラーフィルタの製造方法であって、前記着色材料が、着色剤、分散剤、バインダー樹脂、光重合開始剤、光重合モノマー、及び溶剤からなり、前記光重合開始剤として、オキシムエステル系化合物を用い、かつ前記乾燥工程で得られる前記着色材料内の膜厚分布が、前記遮光層の膜厚に対して90~110の範囲内であることを特徴とするカラーフィルタの製造方法である。請求項2に記載の発明は、前記バインダー樹脂の質量平均分子量が、500~10000であることを特徴とする請求項1に記載のカラーフィルタの製造方法である。請求項3に記載の発明は、前記着色材料において、着色剤と、バインダー樹脂及び光重合モノマーとの固形分比率が、着色剤:バインダー樹脂及び光重合モノマーとして、質量比で14~11であることを特徴とする請求項1または2に記載のカラーフィルタの製造方法である。請求項4に記載の発明は、前記着色材料の粘度が、1~20mPasの範囲にあることを特徴とする請求項1~3のいずれかに記載のカラーフィルタの製造方法である。請求項5に記載の発明は、請求項1~4のいずれかに記載のカラーフィルタの製造方法を実施するために使用される着色材料であって、前記着色材料が、着色剤、分散剤、バインダー樹脂、光重合開始剤、光重合モノマー、及び溶剤からなり、前記光重合開始剤として、オキシムエステル系化合物を用いることを特徴とする着色材料である。請求項6に記載の発明は、請求項1~4のいずれかに記載のカラーフィルタの製造方法により製造されたカラーフィルタである。本発明では、予め形成されたBMの開口部にインクジェット方式により着色材料を吐出した後、着色材料に含まれる溶剤を蒸発させる乾燥工程プレベーク工程後の着色材料の膜厚分布を、BMの膜厚に対して90~110となるように着色層の膜厚を減少させている。このような割合で膜厚を減少させた場合、加熱工程ポストベーク工程後においても均一な膜厚の着色層が得られ、色ムラが発生することはない。さらに、着色材料中に光重合開始剤としてオキシムエステル系化合物を含むことから、硬化工程において、被膜の表面と内部の双方を十分に硬化させることができる。そして、この硬化後の着色材料は高い架橋密度を有しており、よってポストベーク工程後の着色層の収縮が殆ど考慮されず、BMと着色層における膜厚差も抑制でき、カラーフィルタとして平坦性に優れたものとなる。すなわち、色むらのない平坦性にすぐれたカラーフィルタを得ることができる。本発明のカラーフィルタの製造方法及びカラーフィルタを一実施形態に基づいて、図面を参照して以下に説明する。図1は、本発明の一実施形態に係るカラーフィルタの製造方法を、側断面で工程順に示した概略図である。まず、図1aに示すように、透明基板1上に隔壁を構成する光硬化性の遮光層2を形成する。透明基板1は、カラーフィルタとしての透明性や、機械的強度の特性が満足するものであれば、ポリカーボネート、ポリエーテルサルフィン、及びポリアクリレート等のプラスチックシート及びプラスチックフィルムなどでも良いが、一般的にはガラス基板を用いる。遮光層2は、光硬化性の感光性着色組成物を用いて透明基板1上に設けられる。感光性着色組成物は、黒色顔料、インク用バインダー樹脂、光開始剤、撥水剤等を溶剤に分散して構成されたものである。この感光性着色組成物は、例えばバーコーター、ロールコーター、スピンコーター、ダイコーター、グラビアコーター等の塗布方法を用いて透明基板1上に塗布することが出来る。感光性着色組成物に含まれる黒色顔料としては、有機黒色顔料、無機黒色顔料の一般的な顔料を用いることが出来る。例えば、有機顔料、カーボンブラック、アニリンブラック、黒鉛、酸化チタン、鉄黒などを単体あるいは混合して用いるものである。ここで、感光性着色組成物に含まれる撥水剤とは、BMの開口部への着色材料の充填時に、着色材料をはじき、隣接する画素への侵入を防止する役割を有するものである。撥水剤の材料は特には限定されないが、フッ素化合物や、ケイ素化合物が撥水性に優れるために好ましい。また、撥水剤は過剰に含有させると、ブラックマトリクス形成工程の最終工程であるポストベーク工程本硬化の際に、蒸発し、ブラックマトリクス開口部に露出したガラス基板表面に薄く付着することで、インクを付与する際にガラス基板表面とインクとの濡れ性が悪くなり、開口部内にインクが均一に拡がらず、白抜けや色ムラが発生する。撥水剤の具体的な例を挙げると、主鎖または側鎖に有機シリコーンやアルキルフルオロ基を有するもので、シロキサン成分を含むシリコーン樹脂やシリコーンゴム、この他にはフッ化ビニリデン、フッ化ビニル、三フッ化エチレン等やこれらの共重合体等のフッ素樹脂などを挙げることができるが、これらに限定されるものではない。次に、図1bに示すように、フォトマスク3を介して光照射を行い、遮光層2をパターン状に硬化させ、現像等の処理を行うことにより、図1cに示すように、光遮蔽パターン4を有するブラックマトリクスBM基板を得ることができる。なお、図1cでは、光遮蔽パターン4の厚さはT1である。遮光層2の露光手段としては、例えば、超高圧水銀灯、高圧水銀灯、低圧水銀灯、キセノンランプ、ハロゲンランプ等のラジカル重合性化合物が反応する波長の光を放出するものを使用することができる。光遮蔽パターン4の形成後、一般的な洗浄工程水洗浄、エアー洗浄等を行った後、任意に加熱ポストベークを行うことが出来る。これにより、パターン化された樹脂層を十分に熱硬化することができ、且つBM表面から撥インク剤を溶出させる効果により、BM隔壁の撥インク性をより高くすることが出来る。加熱温度は、例えば120°C~250°Cであり、加熱時間は、3分~60分程度である。その後、図1dに示すように、インクジェット法により、複数色の着色材料を光遮蔽パターン4の開口部に吐出し、例えば赤色着色層5R、緑色着色層5G、及び青色着色層5Bを形成する。この場合、開口部への着色材料の吐出量は最適化する必要がある。インクジェットに用いる装置としては、インク吐出方法の相違によりピエゾ変換方式と熱変換方式があるが、ピエゾ変換方式の装置を用いることが望ましい。また。インクジェット装置のインクの粒子化周波数は5~100kHz程度が望ましい。また、インクジェット装置のノズル径は、5~80μm程度が望ましい。また、インクジェット装置はヘッドを複数個配置し、1ヘッドにノズルを60~500個程度組み込んだものを用いるのが好ましい。着色材料に使用する溶剤としては、インクジェット印刷における適性を考慮し、表面張力が35mN/m以下で、且つ、沸点が130°C以上のものが好ましい。表面張力が35mN/m以上であるとインクジェット吐出時のドット形状の安定性に著しい悪影響を及ぼし、また、沸点が130°C以下であるとノズル近傍での乾燥性が著しく高くなり、その結果、ノズル詰まり等の不良発生を招く傾向となる。具体的には、2-メトキシエタノール、2-エトキシエタノール、2-ブトキシエタノール、2-エトキシエチルアセテート、2-ブトキシエチルアセテート、2-メトキシエチルアセテート、2-エトキシエチルエーテル、2-2-エトキシエトキシエタノール、2-2-ブトキシエトキシエタノール、2-2-エトキシエトキシエチルアセテート、2-2-ブトキシエトキシエチルアセテート、2-フェノキシエタノール、ジエチレングリコールジメチルエーテルなどを挙げることができるが、これらに限定されるものではなく、上記要件を満たす溶剤であれば好ましく用いることができ、また、必要に応じて2種類以上の溶剤を混合して用いても構わない。着色材料における着色剤としては、耐候性に優れるものを用いることが好ましい。具体的にはC.I.PigmentRed9、19、38、43、97、122、123、144、149、166、168、177、179、180、192、208、215、216、217、220、223、224、226、227、228、240、254、PigmentBlue15、15:6、16、22、29、60、64、C.I.PigmentGreen7、36、C.I.PigmentYellow20、24、86、81、83、93、108、109、110、117、125、137、138、139、147、148、150、153、154、166、168、185、C.I.PigmentOrange36、C.I.PigmentViolet23等を使用することができる。さらに所望の色相を得るために2種以上の材料を混合して用いることができる。本発明に使用し得るバインダー樹脂としては、例えばアクリル系樹脂、ノボラック系樹脂等が挙げられる。本発明における樹脂の一例となるアクリル系樹脂としては、単量体モノマーとしてメタアクリル酸、メチルメタアクリレート、エチルメタアクリレート、プロピルメタアクリレート、ブチルメタアクリレート、ベンジルメタアクリレート、ラウリルメタアクリレート、ヒドロキシエチルメタアクリレート、ヒドロキシプロピルメタアクリレート、エトキシエチルメタアクリレート、グリシジルメタアクリレート等のアルキルメタアクリレートや、シクロヘキシルメタアクリレート、イソボルニルメタアクリレート、ジシクロペンテニルメタアクリレート等の脂環式メタアクリレート等の重合物が挙げられるが、これらに限定されるものではない。これらのモノマーは、その1種単独で、または、2種以上を併用することもできる。さらに、これらアクリレートと共重合可能なスチレン、シクロヘキシルマレイミド、フェニルマレイミド、シクロヘキシルマレイミド、フェニルマレイミド、メチルマレイミド、エチルマレイミド、n-ブチルマレイミド、ラウリルマイレミド等の化合物を共重合させることも出来る。また、アクリル系樹脂にエチレン性不飽和基を付加させることも出来る。アクリル系樹脂にエチレン性不飽和基を付加させる方法としては、グリシジルメタクリレート等のエポキシ含有樹脂にアクリル酸等のエチレン性不飽和基とカルボン酸含有化合物を付加する方法や、メタアクリル酸等のカルボン酸含有樹脂にグリシジルメタアクリレート等のエポキシ含有アクリレートを付加する方法、また、ヒドロキシメタアクリレート等の水酸基含有樹脂にメタクリロイルオキシエチルイソシアネート等のイソシアネート基含有アクリレートを付加する方法等があげられるが、これらの例に限定されるものではない。本発明における樹脂の一例となるノボラック樹脂としては、フェノールノボラック系エポキシ樹脂、クレゾールノボラック系エポキシ樹脂等があげられる。また、バインダー樹脂の質量平均分子量は、500~10000の範囲内であることが好ましく、さらに500~8000の範囲内であることがより好ましい。バインダー樹脂の質量平均分子量が10000を超えると、着色材料の乾燥工程時にインキの流動性が不足し、パターン平坦性が劣ってしまう。また、バインダー樹脂の質量平均分子量が500未満では、カラーフィルタに要求される耐溶剤性、耐熱性などの物性を満足させることができない。本発明に使用し得る光重合モノマーの例として、例えば、2-ヒドロキシエチルメタアクリレート、2-ヒドロキシプロピルメタアクリレート、2-エチルヘキシルメタアクリレート等の水酸基を含むモノマーや、エチレングリコールジメタアクリレート、ジエチレングリコールジメタアクリレート、トリエチレングリコールジメタアクリレート、テトラエチレングリコールジメタアクリレート、テトラメチレングリコールジメタアクリレート、トリメチロールプロパントリメタアクリレート、トリメチロールエタントリメタアクリレート、ペンタエリスリトールジメタアクリレート、ペンタエリスリトールトリメタアクリレート、ペンタエリスリトールテトラメタアクリレート、ジペンタエリスリトールテトラメタアクリレート、ジペンタエリスリトールヘキサメタアクリレート、グリセロールメタアクリレート等のメタアクリル酸エステル類を挙げられるが、必ずしもこれらに限定されるものではない。これらは、1種単独で、または、2種以上を併用することができる。また、着色材料において、着色剤と、バインダー樹脂及び光重合モノマーとの固形分比率は、着色剤:バインダー樹脂及び光重合モノマーとして、質量比で14~11であることが好ましい。バインダー樹脂及び光重合モノマーの割合が4を超えると、着色剤濃度が低く、必要な濃度を得るための着色層の厚みが厚く成り、作業性が悪くなり、バインダー樹脂及び光重合モノマーの割合を1未満にして着色剤の量を多くすると、着色材料の乾燥工程時にインキの流動性が不足し、パターン平坦性が劣ってしまう。本発明における光重合開始剤はオキシムエステル化合物であるが、オキシムエステル化合物としては、1,2-オクタンジオン,1-4-フェニルチオ-2-O-ベンゾイルオキシム、O-アセチル-N-1-フェニル-2-オキソ-2-4’-メトキシ-ナフチルエチリデンヒドロキシルアミン等が例示できる。なお、これらオキシムエステル化合物に加えて、そのほかの光重合開始剤を添加することもできる。そのほかの光重合開始剤としては、アルキルフェノン系化合物、ベンゾイン系化合物、ベンゾフェノン系化合物、チオキサントン系化合物、トリアジン系化合物、ホスフィン系化合物、キノン系化合物、ボレート系化合物、カルバゾール系化合物、イミダゾール系化合物、チタノセン系化合物を例示できる。なお、アルキルフェノン系化合物としては、4-フェノキシジクロロアセトフェノン、4-t-ブチル-ジクロロアセトフェノン、ジエトキシアセトフェノン、1-4-イソプロピルフェニル-2-ヒドロキシ-2-メチルプロパン-1-オン、1-ヒドロキシシクロヘキシルフェニルケトン、2-ベンジル-2-ジメチルアミノ-1-4-モルフォリノフェニル-ブタン-1-オン等が例示できる。なお、ベンゾイン系化合物としては、ベンゾイン、ベンゾインメチルエーテル、ベンゾインエチルエーテル、ベンゾインイソプロピルエーテル、ベンジルジメチルケタール等が例示できる。また、ベンゾフェノン系化合物としては、ベンゾフェノン、ベンゾイル安息香酸、ベンゾイル安息香酸メチル、4-フェニルベンゾフェノン、ヒドロキシベンゾフェノン、アクリル化ベンゾフェノン、4-ベンゾイル-4’-メチルジフェニルサルファイド、3,3’,4,4’-テトラt-ブチルパーオキシカルボニルベンゾフェノン等が例示できる。また、チオキサントン系化合物チオキサントン、2-クロルチオキサントン、2-メチルチオキサントン、イソプロピルチオキサントン、2,4-ジイソプロピルチオキサントン、2,4-ジエチルチオキサントン等が例示できる。また、トリアジン系化合物としては、2,4,6-トリクロロ-s-トリアジン、2-フェニル-4,6-ビストリクロロメチル-s-トリアジン、2-p-メトキシフェニル-4,6-ビストリクロロメチル-s-トリアジン、2-p-トリル-4,6-ビストリクロロメチル-s-トリアジン、2-ピペニル-4,6-ビストリクロロメチル-s-トリアジン、2-ピペロニル-4,6-ビストリクロロメチル-s-トリアジン、2,4-ビストリクロロメチル-6-スチリル-s-トリアジン、2-ナフト-1-イル-4,6-ビストリクロロメチル-s-トリアジン、2-4-メトキシ-ナフト-1-イル-4,6-ビストリクロロメチル-s-トリアジン、2,4-トリクロロメチル-ピペロニル-6-トリアジン、2,4-トリクロロメチル4’-メトキシスチリル-6-トリアジン等が例示できる。また、ホスフィン系化合物としては、ビス2,4,6-トリメチルベンゾイルフェニルホスフィンオキサイド、2,4,6-トリメチルベンゾイルジフェニルホスフィンオキサイド等が例示できる。また、キノン系化合物としては、9,10-フェナンスレンキノン、カンファーキノン、エチルアントラキノン等が例示できる。着色材料の分散剤は、溶剤への着色剤の分散性を向上させるために用いることができる。分散剤として、イオン性、非イオン性界面活性剤などを用いることができる。具体的には、アルキルベンゼンスルホン酸ナトリウム、ポリ脂肪酸塩、脂肪酸塩アルキルリン酸塩、テトラアルキルアンモニウム塩、ポリオキシエチレンアルキルエーテル等があり、その他に有機顔料誘導体、ポリエステルなどが上げられる。分散剤は1種類を単独で使用しても良く、また、必要に応じて2種以上を混合して用いることも可能である。着色材料の粘度としては、使用温度例えば室温20°Cで1~20mPasの範囲にあることが好ましく、さらにいえば、5~15mPasの範囲にあるとさらに好ましい。着色材料の粘度が20mPasを超えると、インクジェット吐出時にインキが所定の位置に着弾しない不良や、ノズル詰りといった不良を招く傾向がある。一方、着色材料の粘度が1mPas未満である場合、インキを吐出する際に、インキが飛散するような状況を招く傾向がある。次に、図1eに示すように、赤色着色層5R、緑色着色層5G、及び青色着色層5Bを形成した後、50~150°Cで1~5分間加熱する乾燥工程。その結果、各着色層中の溶剤の蒸発により、着色層5R、5G,5Bの体積は減少し、図2に示すような膜厚分布最小膜厚T2、最大膜厚T3を有する塗膜となる。なお本発明では、T1の膜厚に対するT2およびT3の膜厚の百分率をそれぞれ算出し、その百分率範囲を膜厚分布という。このように着色層5R、5G、5Bの形成後、プレベーク工程乾燥工程により所定の膜厚まで減少させるのは、次のような理由による。即ち、前述したように、インクジェット方式では、着色材料を高濃度にするとノズルが詰まるため、通常、低濃度にしてBM開口部に吐出しているが、溶剤分の多い着色材料は、吐出直後の膜厚がBMの膜厚以上になることから、そのまま急激に加熱すると、乾燥が進行してゆく際に同時にインキの硬化も進行するため、吐出直後にみられる凸形状が維持されてしまう。さらに溶剤が蒸発した後にはインキの粘度が大幅に上昇しているため、インキの流動は起こりえない。したがって、それ以降の加熱工程において形状が変化することはなく、乾燥工程において形成された形状が着色層の形状となる。これに対し、本発明の製造方法では、インクジェット方式により膜厚T1のBMの開口部に着色材料を吐出した後、プレベークによる乾燥後に得られる膜厚分布を、膜厚T1に対して90~110となるように着色層の膜厚を減少させている。このような割合で膜厚を減少させた場合、加熱工程ポストベーク工程後においても均一な膜厚の着色層が得られ、色ムラが発生することはない。膜厚分布が90未満となる場合では、遮光部と着色部との膜厚差が大きく、カラーフィルタ表面の凹凸形状により液晶パネル作製工程での工程不良の要因となるため好ましくない。また、110を超えるような膜厚を有する場合、加熱硬化後において画素形状が凸形状になることで膜厚に不均一が生じ、色むらが発生してしまう。次に、プレベーク工程の後、着色材料を光重合させ、硬化させる。光重合は、高圧水銀ランプ、メタルハライドランプ、低圧水銀ランプ等を用いて紫外線や電子ビーム、X線等を照射により、着色材料中の光重合開始剤の光反応をおこし、着色材料中の光重合モノマーを重合することにより半硬化させる。光重合開始剤にあわせた露光ランプを用い、光重合モノマーを硬化させる必要があるが、高圧水銀ランプを用いて紫外線により光重合するのが一般的である。また、光重合開始剤としてオキシムエステル化合物を使用するには、次のような理由による。着色材料に含まれるバインダー成分は熱硬化性樹脂よりなるため、加熱工程を経ると硬化反応により、硬化収縮を起こす。一般的に加熱温度により、その硬化反応速度や割合は変化するが、カラーフィルタに要求される耐溶剤性、耐アルカリ性、耐酸性、耐熱性などの物性を満足させるためには、一般的には高温での処理が必要となる。その場合、着色層の硬化収縮量は無視できない程変化するため、予め加熱処理が実施されている遮光層と着色層との間に膜厚差が生じてしまう。そこで、加熱工程前に光重合により着色材料が高い架橋を有することができれば、加熱処理の際の高温での処理を必要とせず、また、仮に高温での加熱処理に対しても着色層の収縮が殆ど考慮されず、加熱工程時の着色層の硬化収縮がほとんど無視できる。加熱工程としては、160°C~240°Cで、10分~60分の条件で行うことが望ましい。加熱温度が低すぎる又は加熱時間が短すぎると、着色材料の硬化が進まず、カラーフィルタとしての耐熱性、耐薬品性等に問題があり、加熱温度が高すぎる又は加熱時間が長すぎると、着色剤が変色し、カラーフィルタとしての色純度が劣化する懸念がある。また、加熱する方法として、ホットプレート、熱風炉、遠赤外線炉などを用いることができる。このようにして、図1fに示すように着色層を形成した後、図1gに示すように、表面に保護層6を形成して、カラーフィルタが完成する。ここで、保護層6はカラーフィルタ表面の平滑性、耐候性を向上させるために設けるものである。保護層6は、カルボキシル基を有する化合物とエポキシ基を有する化合物を溶剤等に溶解したものをスピンコート法やダイコート法等の適切な塗工方法を用いてコーティングした後、加熱により架橋させて形成することができる。カルボキシル基を有する化合物としては、加熱により、エポキシ基と架橋反応を行うことができるカルボキシル基を有する化合物であればよい。ところで、カルボキシル基とエポキシ基は反応性が高いので、製造工程で問題が生じることがある。このため、前記カルボキシル基がアルキルビニルエーテルによりブロックされた化合物を用いることが望ましい。カルボキシル基を有する化合物の具体例としては、1-イソプロポキシエチルメタアクリレート、1-エトキシエチルメタアクリレート、1-t-ブトキシエチルメタアクリレート、1-1-メチルヘキシロキシエチルメタアクリレート、1-1,1-ジメチルプロポキシエチルメタアクリレート、1-イソプロプキシエチルメタアクリルアミド、1-エトキシエチルメタアクリルアミド、1-t-ブトキシエチルメタアクリルアミド、1-1-メチルヘキシロキシエチルメタアクリルアミド、1-1,1-ジメチルプロポキシエチルメタアクリルアミド、1,2,4-ベンゼントリカルボン酸-2,4-ビスプロポキシエチル-1-メタアクリロキシエチルエステル等の単量体もしくは共重合体が一例として挙げられる。エポキシ基を有する化合物としては、グリシジルメタアクリレート、グリシジルイタコネート、グリシジルフマレート、3,4-エポキシシクロヘキシルメタアクリレート等の単量体、あるいは共重合体などが一例として挙げられる。特にエポキシ基を有する化合物にアクリル樹脂を用いると、透明性、耐候性に優れた保護層を得ることができる。以下に、本発明の具体的実施例について説明する。<実施例1>[BM用着色組成物の調製]ポリイミド前駆体東レ株製:セミコファインSP-51010質量部、カーボンブラック7.5質量部、NMPN-メチル-2-ピロリドン130質量部、分散剤ゼネカ社製ソルスパーズ200005質量部、開始剤5質量部及び撥インク剤ポリアルキルシロキサン0.5質量部をビーズミル分散機で冷却しながら3時間分散しブラックマトリクス用の着色組成物を調製した。[BMパターンの形成]調整されたブラックマトリクス用の着色組成物を、無アルカリガラス品番1737:コーニング株製上にスピンコート法により塗布した後、オーブンで90°C×20分プリベークを行った。次いで、所定のパターンのマスクを介して露光し、現像処理を行った後に、オーブンで230°C×1時間のポストベークを行い、ブラックマトリクスを形成した。形成されたブラックマトリクスは、開口幅170μm×520μmとなるセル状パターンであった。ここで、光遮蔽パターンの厚みT1即ちBM厚みは、2.0μmとした。[顔料分散液の作製]次いで、着色材料を作製した。カラーフィルタの製造に用いる着色材料に含まれる着色する顔料には次のものを用いた。赤色R顔料として、C.I.PigmentRed254イルガフォーレッドB-CF:チバスペシャルティケミカルズ株製、緑色G顔料としてリオノールグリーン6YK:東洋インキ製造株製、青色B顔料として、C.I.PigmentBlue15;6ヘリオゲンブルー:BASF株製を用い、表1に示す処方で、ビーズミル分散により十分混連錬し、赤色顔料分散液、緑色着色材料及び青色顔料分散液を作製した。表1に、各色の顔料分散液の組成を示す。[着色材料の作製]このようにして得た顔料分散液顔料分散ペーストに、表2に示す処方で、バインダー樹脂、光重合モノマー、光重合開始剤、及び有機溶剤を加えて良く攪拌し、12種のカラーフィルタ用着色材料をインクA~Lを作製した。表2に、インクA~Lの材料組成を示す。このようにして調整された12種のカラーフィルタ用着色材料をインクA~Lを用いて、先に形成されたブラックマトリクス上頂部の、各着色インク表面張力30mN/mに対する接触角を測定したところ、40°であり、前記ブラックマトリクス上頂部が各着色材料に対して、撥インク性が有ることを確認した。[カラーフィルタ基板の作製]次いで、カラーフィルタの基板を作製した。ガラス基板上に形成されたブラックマトリクスの開口部に、12pl、180dpi2.54cm当たり180ドットヘッドセイコーインスツルメンツ株製を搭載したインクジェット印刷装置を用いて、前記赤色R、緑色G、青色B各色の着色材料のインキAを、厚さ2.0μm厚みのBM隔壁に囲まれたパターン内に720pl7.2×10-13m3充填した。その後、ホットプレートにて100°C×5分乾燥させて、プリベーク後の着色層を形成した。さらに、光重合による硬化工程を経て、オーブンで230°C×60分間ポストベークを行い、パターン状着色層を形成し、実施例1のカラーフィルタを得た。<実施例2~3、比較例1~33>実施例1と同様にして、表3に示したインク、BM膜厚の組み合わせで、実施例2~3、比較例1~33のカラーフィルタを得た。これらのカラーフィルタ試料について、赤色R、緑色G、青色B各色の着色層の形状を観察し、プリベーク後の膜厚、ポストベーク後の膜厚、遮光層と着色層との段差即ちBMとの段差、および画素形状品質を評価した。それらの結果を表3に示す。なお、画素形状の評価では、以下の通りとした。平坦:画素内の形状が平坦でかつ、画素中の最小膜厚部と最大膜厚部の色差ΔEab自乗平均Lab色差が3以下。凸形状:画素内の形状が凸形状でかつ、画素中の最小膜厚部と最大膜厚部の色差ΔEabが5以上。<比較結果>表3に示した結果から、以下のことが明らかである。即ち、比較例10~21のようにプレベーク後の着色層の膜厚分布が110を超える場合、画素形状が凸形状を有する。また、比較例22~33のようにプレベーク後の着色層の着色層のプレベーク後の着色層の膜厚分布が90未満の場合、画素形状が平坦であっても遮光層と着色層との段差が20以上となり、画素内及びCF平坦性に対して、好ましくない。これに対し、実施例1~3の着色層の膜厚分布が90~110の範囲内にあり、かつ、光重合開始剤として、オキシムエステル系化合物を使用した場合には、いずれも着色層は良好な形状を示しており、かつ遮光層と着色層との段差も少なく、良好であった。また、添加した分子量が大きいインクB、F、Jを使用した場合については、膜厚によらず、いずれも凸形状となり、画素内、及びCF平坦性に対して好ましくない。また、着色剤:バインダー樹脂及び光重合モノマーにおいて、バインダー樹脂及び光重合モノマーの割合を1未満にして着色剤の量を多くしたインクC、G、Kについても同じく、膜厚によらず、いずれも凸形状となり、画素内、及びCF平坦性に対して好ましくない。また、光重合開始剤オキシムエステル系化合物以外のものを使用したD,H、Lについては、光架橋による架橋反応が不足していることから、画素形状が平坦な条件の場合においても、加熱工程における収縮が起こり、遮光層と着色層との段差が20以上となり、カラーフィルタの平坦性に対して好ましくない。これに対して、添加した樹脂の分子量が500~10000以内であり、かつ着色剤:バインダー樹脂及び光重合モノマーが1:4~1:1にあり、光重合開始剤がオキシムエステル系化合物を使用したインクA、E、Iについては画素形状が平坦性を有し、かつ遮光層と着色層との段差も少なく、良好であった。"